(57)【要約】  【目的】  本発明は、インキタンク中のインキが日光などに晒されても変色することのない筆記具用インキ組成物を提供することを目的とする。  【構成】  着色剤と溶媒と、ゴマリグナン類を少なくとも含有してなる筆記具用インキ組成物。【選択図】  なし【特許請求の範囲】
【請求項１】
着色剤と溶媒と、セサミン、エピセサミン、ジアセサミン、セサモリン、セサンゴリン、セサモリノール、セサミノール、ピノレジノールおよびシンプレオキシドアグリコンから選ばれる一種もしくは二種以上の混合物とを少なくとも含有する筆記具用インキ組成物。
【発明の詳細な説明】
【技術分野】
【０００１】
本発明は、外部より色や量が視認できる透明な容器に充填して光に晒しても変色しにくい、耐光性に優れた筆記具用インキ組成物に関する。
【背景技術】
【０００２】
従来より、筆記具の、インキ組成物を収容する容器、所謂インキタンクを透明性又は半透明の材質にて形成し、インキ残量やインキ色を視認可能とした筆記具が知られている。しかし、このインキタンクが、長期間に渡って日光等に晒されると、着色剤の分解や不溶化などによって、初期に比べインキの色調が変化する問題があった。特に着色剤として染料を使用した場合では、染料は化学反応を起こしやすく、変色が顕著であった。
耐光性を向上させる手段として、インキ中に紫外線吸収剤やラジカル捕捉剤を添加することが知られている。例えば、ベンゾフェノン系、サリチル酸系、ベンゾトリアゾール系、シアノアクリレート系等の紫外線吸収剤やラジカル捕捉剤をインキ中に添加する方法がある。（特許文献１及び２）。
【先行技術文献】
【特許文献】
【０００３】
【特許文献１】特開昭６２−１０６９７１号公報
【特許文献２】特開平０９−２７９０８０号公報
【発明の開示】
【発明が解決しようとする課題】
【０００４】
しかしながら、上述の紫外線吸収剤やラジカル捕捉剤は、長期に渡り日光にさらされることで消費され、その機能を失ってしまうので、インキの変色を長時間に渡り防止することではできなかった。また、多量に添加するとインキ中で析出して筆記性能に影響を及ぼすおそれがあった。
【０００５】
本発明は、インキタンク中のインキが日光などに晒されても変色することのない筆記具用インキ組成物を提供するものである。
【課題を解決するための手段】
【０００６】
即ち、本発明は、着色剤と溶媒と、セサミン、エピセサミン、ジアセサミン、セサモリン、セサンゴリン、セサモリノール、セサミノール、ピノレジノールおよびシンプレオキシドアグリコンから選ばれる一種もしくは二種以上の混合物とを少なくとも含有する筆記具用インキ組成物を要旨とする。
【発明の効果】
【０００７】
セサミン、エピセサミン、ジアセサミン、セサモリン、セサンゴリン、セサモリノール、セサミノール、ピノレジノールおよびシンプレオキシドアグリコンは、その分子中にアセトニド部分、ベンゼン環、フラン環を点対称に持っている物質である。インキが日光等に晒され、光エネルギーを受けると、ゴマリグナン類はアセトニド部分の開閉環、ベンゼン環、テトラヒドロフラン環へ電荷の移動が、対象構造なのでスムーズに起こるため、共鳴構造をとりやすく、光エネルギーを共鳴振動エネルギーに変換することができる。
これにより、着色剤は日光に晒されても分解などの反応が起きなくなり、インキが変色することはない。また、セサミン、エピセサミン、ジアセサミン、セサモリン、セサンゴリン、セサモリノール、セサミノール、ピノレジノールおよびシンプレオキシドアグリコン自身も、共鳴構造によって光エネルギーを共鳴振動エネルギーに変換するだけであるので、分解されたり析出したりしてインキから消費されることはなく、長時間に渡って変色を防止する効果を発揮することができるものと推察される。よって、インキタンク内のインキが長期にわたって変色することのない、所謂、耐光性に優れた筆記具用インキ組成物を提供することができる。
【発明を実施するための形態】
【０００８】
以下に発明を詳細に説明する。
セサミン、エピセサミン、ジアセサミン、セサモリン、セサンゴリン、セサモリノール、セサミノール、ピノレジノールおよびシンプレオキシドアグリコンは、一般的にゴマリグナン類とも呼ばれている。これらは、インキに添加することにより、着色剤の耐光性を向上させることができる。
ゴマリグナン類は、インキ中に０．０１重量％〜２０重量％、好ましくは０．１重量％〜１５重量％添加できる。０．０１重量％未満では、所望の耐光性向上効果を付与でき難くなる。また、２０重量％を越えて添加しても耐光性向上効果は変わらず、インキの粘着性が増大して乾燥後の筆跡にべたつきを生じ易くなるおそれがある。
【０００９】
着色剤は、従来公知の染料及び／又は顔料が単独若しくは混合して使用できる。
水溶性染料としては、直接染料、酸性染料、塩基性染料等のいずれも用いることができる。具体例としては、Ｃ．Ｉ．ダイレクトブラック１７、同１９、同２２、同３２、同３８、同５１、同７１、Ｃ．Ｉ．ダイレクトイエロー４、同２６、同４４、同５０、Ｃ．Ｉ．ダイレクトレッド１、同４、同２３、同３１、同３７、同３９、同７５、同８０、同８１、同８３、同２２５、同２２６、同２２７、Ｃ．Ｉ．ダイレクトブルー１、同１５、同４１、同７１、同８６、同８７、同１０６、同１０８、同１９９等の直接染料や、Ｃ．Ｉ．アシッドブラック１、同２、同２４、同２６、同３１、同５２、同１０７、同１０９、同１１０、同１１９、同１５４、Ｃ．Ｉ．アシッドイエロー１、同７、同１７、同１９、同２３、同２５、同２９、同３８、同４２、同４９、同６１、同７２、同７８、同１１０、同１２７、同１３５、同１４１、同１４２、Ｃ．Ｉ．アシッドレッド８、同９、同１４、同１８、同２６、同２７、同３５、同３７、同５１、同５２、同５７、同８２、同８３、同８７、同９２、同９４、同１１１、同１２９、同１３１、同１３８、同１８６、同２４９、同２５４、同２６５、同２７６、Ｃ．Ｉ．アシッドバイオレット１５、同１７、同４９、Ｃ．Ｉ．アシッドブルー１、同７、同９、同１５、同２２、同２３、同２５、同４０、同４１、同４３、同６２、同７８、同８３、同９０、同９３、同１００、同１０３、同１０４、同１１２、同１１３、同１５８、Ｃ．Ｉ．アシッドグリーン３、同９、同１６、同２５、同２７、Ｃ．Ｉ．アシッドオレンジ５６等の酸性染料、Ｃ．Ｉ．フードイエロー３等の食用染料、マラカイトグリーン（Ｃ．Ｉ．４２０００）、ビクトリアブルーＦＢ（Ｃ．Ｉ．４４０４５）、メチルバイオレットＦＮ（Ｃ．Ｉ．４２５３５）、ローダミンＦ４Ｇ（Ｃ．Ｉ．４５１６０）、ローダミン６ＧＣＰ（Ｃ．Ｉ．４５１６０）等の塩基性染料等が挙げられる。
【００１０】
油溶性染料としては、ローダミンＢベース（Ｃ．Ｉ．４５１７０Ｂ、田岡染料製造（株）製）、ソルダンレッド３Ｒ（Ｃ．Ｉ．２１２６０、中外化成（株）製）、メチルバイオレット２Ｂベース（Ｃ．Ｉ．４２５３５Ｂ、米国、Ｎａｔｉｏｎａｌ  Ａｎｉｌｉｎｅ  Ｄｉｖ．社製）、ビクトリアブルーＦ４Ｒ（Ｃ．Ｉ．４２５６３Ｂ）、ニグロシンベースＬＫ（Ｃ．Ｉ．５０４１５）（以上、ＢＡＳＦ社製、独国）、バリファーストイエロー＃３１０４（Ｃ．Ｉ．１３９００Ａ）、バリファーストイエロー＃３１０５（Ｃ．Ｉ．１８６９０）、オリエントスピリットブラックＡＢ（Ｃ．Ｉ．５０４１５）、バリファーストブラック＃３８０４（Ｃ．Ｉ．１２１９５）、バリファーストイエロー＃１１０９、バリファーストオレンジ＃２２１０、バリファーストレッド＃１３２０、バリファーストブルー＃１６０５、バリファーストバイオレット＃１７０１、バリファーストバイオレット＃１７０４、オイルブルー＃６１３、オイルイエロ−＃１２９、ニグロシンベースＥＸ（以上、オリエント化学工業（株）製）、スピロンブラックＧＭＨスペシャル、スピロンイエローＣ−２ＧＨ、スピロンイエローＣ−ＧＮＨ、スピロンレッドＣ−ＧＨ、スピロンレッドＣ−ＢＨ、スピロンブルーＢＰＮＨ、スピロンブルーＣ−ＲＨ、スピロンバイオレットＣ−ＲＨ、Ｓ．Ｐ．Ｔ．オレンジ６、Ｓ．Ｐ．Ｔ．ブルー１１１（以上、保土ヶ谷化学工業（株）製）、ネオスーパーブルーＣ−５５５（以上、中央合成化学（株）製）等が挙げられる。
【００１１】
また、着色剤として顔料を用いる場合は、従来公知の有機顔料と無機顔料を使用することができる。有機顔料としては、Ｃ．Ｉ．ＰＩＧＭＥＮＴ  ＲＥＤ２、同３、同５、同１７、同２２、同３８、同４１、同４８：２、同４８：３、同４９、同５０：１、同５３：１、同５７：１、同５８：２、同６０、同６３：１、同６３：２、同６４：１、同８８、同１１２、同１２２、同１２３、同１４４、同１４６、同１４９、同１６６、同１６８、同１７０、同１７６、同１７７、同１７８、同１７９、同１８０、同１８５、同１９０、同１９４、同２０２、同２０６、同２０７、同２０９、同２１６、同２４５、同２５４、同２５５、同２５６、同２７２、Ｃ．Ｉ．ＰＩＧＭＥＮＴ  ＯＲＡＮＧＥ  ５、同１０、同１３、同１６、同３６、同４０、同４３、同６１、同６４、同７１、同７３、Ｃ．Ｉ．ＰＩＧＭＥＮＴ  ＶＩＯＬＥＴ  １９、同２３、同３１、同３３、同３６、同３７、同３８、同５０、Ｃ．Ｉ．ＰＩＧＭＥＮＴ  ＢＬＵＥ  ２、同１５、同１５：１、同１５：２、同１５：３、同１５：４、同１５：５、同１５：６、同１６、同１７、同２２、同２５、同６０、同６６、Ｃ．Ｉ．ＰＩＧＭＥＮＴ  ＢＲＯＷＮ  ２３、同２５、同２６、Ｃ．Ｉ．ＰＩＧＭＥＮＴ  ＹＥＬＬＯＷ  １、同３、同１２、同１３、同２４、同８３、同９３、同９４、同９５、同９７、同９９、同１０８、同１０９、同１１０、同１１７、同１２０、同１２８、同１３９、同１４７、同１５１、同１５３、同１６６、同１６７、同１７３、Ｃ．Ｉ．ＰＩＧＭＥＮＴ  ＧＲＥＥＮ  ７、同１０、同３６、同３７、Ｃ．Ｉ．ＰＩＧＭＥＮＴ  ＢＬＡＣＫ  ７等が挙げられる。
【００１２】
無機顔料としては、ファーネスブラック、チャンネルブラック、サーマルブラック、アセチレンブラック等のカーボンブラック、黒色酸化鉄、黄色酸化鉄、赤色酸化鉄、硫酸バリウム、カドミウムレッド、クロムイエロー、黄土、カドミウムイエロー、バリウム黄、群青、紺青、コバルトブルー、チタンイエロー、ターコイズ、モリブデートオレンジ、酸化チタン、硫化亜鉛、珪酸亜鉛、硫酸亜鉛カドミウム、硫化カルシウム、硫化ストロンチウム、タングステン酸カルシウム等が挙げられる。
【００１３】
カーボンブラックの具体例としては、三菱カーボンブラック＃１０Ｂ、同＃２０Ｂ、同＃１４、同＃３０、同＃３３、同＃４０、同＃４４、同＃４５、同＃４５Ｌ、同＃５０、同＃５５、同＃９５、同＃２６０、同＃９００、同＃１０００、同＃２２００Ｂ、同＃２３００、同＃２３５０、同＃２４００Ｂ、同＃２６５０、同＃２７００、同＃４０００Ｂ、同ＣＦ９、同ＭＡ８、同ＭＡ１１、同ＭＡ７７、同ＭＡ１００、同ＭＡ２２０、同ＭＡ２３０、同ＭＡ６００及びＭＣＦ８８（以上、三菱化学（株）製）、モナーク１２０、モナーク７００、モナーク８００、モナーク８８０、モナーク１０００、モナーク１１００、モナーク１３００、モナーク１４００、モーガルＬ、リーガル９９Ｒ、リーガル２５０Ｒ、リーガル３００Ｒ、リーガル３３０Ｒ、リーガル４００Ｒ、リーガル５００及びリーガル６６０Ｒ（以上、米国、キャボット  コーポレーション社製）、プリンテックスＡ、プリンテックスＧ、プリンテックスＵ、プリンテックスＶ、プリンテックス５５、プリンテックス１４０Ｕ、プリンテックス１４０Ｖ、プリンテックス３５、プリンテックス４０、プリンテックス４５、プリンテックスプリンテックス８５、ナインペックス３５、スペシャルブラック４，スペシャルブラック４Ａ、スペシャルブラック５、スペシャルブラック６，スペシャルブラック１００、スペシャルブラック２５０、スペシャルブラック３５０、スペシャルブラック５５０、カラーブラックＦＷ１、カラーブラックＦＷ２、カラーブラックＦＷ２Ｖ、カラーブラックＦＷ１８、カラーブラックＦＷ２００、カラーブラックＳ１５０、カラーブラックＳ１６０及びカラーブラックＳ１７０（以上、デグサ  ジャパン（株）製）、ラーベン５０００ウルトラＩＩ、ラーベン２５００ウルトラ、ラーベン１２５０、ラーベン７６０ウルトラ（以上、コロンビアカーボン日本（株）製）等が挙げられる。
【００１４】
上記した着色剤は  これらの樹脂は、単独あるいは複数混合して使用でき、使用量はインキ組成物全量に対して２．０重量％以上２０．０重量％以下が好ましい。２．０重量％未満では濃度が低すぎて筆跡が確認し難いこともあり、２０．０重量％を超えるとインキ組成物粘度が高くなり筆記具ペン先からのインキ吐出が不十分になることがある。
【００１５】
本発明で使用する溶媒としては水及び／又は有機溶剤が挙げられる。
溶媒は、使用する着色剤の溶解性、分散安定性を考慮し、適宜選択する事ができる。特に好ましい溶媒は、ジエチレングリコールモノメチルエーテル、エチレングリコールモノイソプロピルエーテル、エチレングリコールモノメチルエーテル、エチレングリコールジメチルエーテル、エチレングリコールモノエチルエーテル、エチレングリコールモノブチルエーテル、エチレングリコールモノイソブチルエーテル、エチレングリコールジブチルエーテル、エチレングリコールモノヘキシルエーテル、エチレングリコールモノ２−エチルヘキシルエーテル、エチレングリコールモノアリルエーテル、ジエチレングリコールジメチルエーテル、ジエチレングリコールモノエチルエーテル、ジエチレングリコールジエチルエーテル、ジエチレングリコールモノブチルエーテル、ジエチレングリコールモノイソブチルエーテル、ジエチレングリコールジブチルエーテル、ジエチレングリコールモノヘキシルエーテル、ジエチレングリコールモノ２−エチルヘキシルエーテル、トリエチレングリコールモノメチルエーテル、トリエチレングリコールジメチルエーテル、トリエチレングリコールモノブチルエーテル、プロピレングリコールモノメチルエーテル、プロピレングリコールモノメチルエーテルアセテート、プロピレングリコールモノエチルエーテル、プロピレングリコールモノプロピルエーテル、プロピレングリコールモノブチルエーテル、プロピレングリコールターシャリブチルエーテル、ジプロピレングリコールモノメチルエーテル、ジプロピレングリコールジメチルエーテル、ジプロピレングリコールモノエチルエーテル、ジプロピレングリコールモノプロピルエーテル、ジプロピレングリコールモノブチルエーテル、トリプロピレングリコールモノメチルエーテル、トリプロピレングリコールモノエチルエーテル、トリプロピレングリコールモノブチルエーテル、３−メチル−３−メトキシ−１−ブチルアセテート等のグリコールエーテル類、エチレングリコール、ジエチレングリコール、トリエチレングリコール、プロピレングリコール、ジプロピレングリコール、ヘキシレングリコール、オクチレングリコール、グリセリン、ポリエチレングリコール、３−メチル−１，３ブタンジオール、１，３−プロパンジオール、１，３−ブタンジオール、１，５−ペンタンジオール等のグリコール類、エタノール、１−プロパノール、２−プロパノール、１−ブタノール、２−ブタノール、３−メトキシ−１−ブタノール、３−メチル−３−メトキシ−１−ブタノール、３−メチル−３−メトキシペンタノール、ラウリルアルコール、トリデシルアルコール、イソデシルアルコール、イソトリデシルアルコール等のアルコール類、メチルイソプロピルエーテル、エチルエーテル、エチルプロピルエーテル、エチルブチルエーテル、イソプロピルエーテル、ブチルエーテル、ヘキシルエーテル、２−エチルヘキシルエーテル等のエーテル類、酢酸−２−エチルヘキシル、イソ酪酸イソブチル、乳酸エチル、乳酸ブチル等のエステル類、フェニルグリコール、フェニルジグリコール、ベンジルモノグリコール、ベンジルジグリコール、プロピレングリコールモノフェニルエーテルベンジルアルコール、β−フェニルエチルアルコール、α��メチルベンジルアルコールなどの芳香環を含む溶剤などがある。
これらの樹脂は、単独あるいは複数混合して使用できる。
【００１６】
以上の成分の他に更に必要に応じて、従来インキ組成物に使用されている樹脂等の各種添加剤を適宜使用できる。
【００１７】
定着性、分散性、粘度調整、耐水性、曳糸性などを付与するために樹脂を添加することができる。例えば、セラック、スチレン−マレイン酸共重合体及びその塩、スチレン−アクリル酸共重合体及びその塩、α−メチルスチレン−アクリル酸共重合体及びその塩、アクリル樹脂、マレイン酸樹脂、尿素樹脂、ポリビニルブチラール、ポリビニルアセタール、ポリアミド樹脂、エポキシ樹脂、ポリビニルアルキルエーテル、クマロン−インデン樹脂、ロジン系樹脂やその水素添加物、ケトン樹脂、ポリアクリル酸ポリメタクリル酸共重合物、エチレン−アクリル酸共重合体、スチレン−ブタジエン共重合体、アクリル酸−ウレタン共重合体、ポリウレタン樹脂、酸化ポリエチレン樹脂、酸化ポリプロピレン、ポリアクリル酸、スチレン−ブタジエン共重合体、酢酸ビニル共重合体、スチレン−アクリル酸エステル共重合体、アクリル酸エステル共重合体、ウレタン変性エチレン樹脂、高結晶ポリエチレン樹脂、中結晶ポリエチレン樹脂、ポリプロピレン樹脂、変性ポリプロピレン樹脂等が挙げられる。これらはエマルジョンとしてインキに添加することもできる。
水性系インキ組成物用樹脂の具体例として、プライマルＡＣ−２２、同ＡＣ−３３、同ＡＣ−５５、同ＡＣ−６４、同ＡＣ−２６１、同ＡＣ−３８２、同ＡＣ−３８８、同ＡＣ−４１７、同ＡＣ−４９０、同ＡＣ−５０７、同ＡＣ−６３０、同ＡＣ−７０７、同ＡＣ−３４４４、同ＥＣ−１６８５、同ＥＣ−１７９１、同ＥＣ−１８９５、同ＥＣ−２２１８、同ＭＶ−１、同ＭＶ−９、同ＭＶ−１７）、同ＭＶ−２３、同Ｅ−３２、同Ｅ−３５８、同ＨＡ−８、同ＨＡ−１２、同ＨＡ−２４、同Ｋ−３、同Ｋ−８７、同ＴＲ−５２０、同ＴＲ−９３４ＨＳ、エクスペリメンタルエマルジョンＥ−１３４５（以上、ローム・アンド・ハース・ジャパン（株）製）などのアクリル樹脂エマルジョン、セビアン−Ａ  １４６、同１５０（以上、ダイセル（株）製）、ポリゾールＰＳ−１９、同ＰＳ−３ＨＡ（以上、昭和高分子（株）製）などの酢酸ビニル樹脂エマルジョン、ポリゾールＰＳ−１２０、同７４７Ｌ（以上、昭和高分子（株）製）などの酢酸ビニル・アクリル共重合体樹脂エマルジョン、ポリゾールＡＰ−２６７８、同ＡＰ−２６７９、同ＡＰ−２６９４、ＡＰ−２６９７（以上、昭和高分子（株）製）などのスチレン・アクリル共重合体樹脂エマルジョン、ポリゾールＥＶＡ  Ｐ−３、同Ｐ−１０（以上、昭和高分子（株）製）などのエチレン・酢酸ビニル樹脂エマルジョンなどが挙げられる。
油性系インキ組成物用樹脂の具体例として、フェノール樹脂として、タマノル１００Ｓ、同５１０（以上、荒川化学工業（株）製）、ヒタノール１５０１、同２５０１（以上、日立化成工業（株）製）、ＹＰ−９０、ＹＰ−９０Ｌ、ＹＳポリスターＳ１４５、同＃２１００、同＃２１１５、同＃２１３０、同Ｔ８０、同Ｔ１００、同Ｔ１１５、同Ｔ１３０、同Ｔ１４５、マイティエースＧ１２５、同１５０（以上、ヤスハラケミカル（株）製）などが、ケトン樹脂として、ケトンレジンＫ−９０（荒川化学工業（株）製）、ハロン８０、同１１０Ｈ（以上、本州化学（株）製）、シンセティックレジンＡＰ、同ＳＫ、同１２０１（以上、ヒュルス社製、独国）などが、ロジン樹脂として、ハーコリンＤ、ペンタリン２５５、同２６１（以上、理化ハーキュレス（株）製）、ハリエスターＮＬ、ネオトールＣ、ガムロジンＸ（以上、ハリマ化成（株）製）、ガムロジンＷＷ（中国産）、エステルガムＨ（荒川化学工業（株）製）などが、ブチラール樹脂として、デンカブチラール＃２０００−Ｌ、同＃３０００−１、同＃３０００−２、同＃３０００−４、同＃３０００−Ｋ（以上、電気化学工業（株）製）、エスレックＢＬ−１、同４ＢＬ−３、同ＢＬ−Ｓ、同ＢＸ−１０（以上、積水化学工業（株）製）などが挙げられる。
これらの樹脂は、単独あるいは複数混合して使用できる。
【００１８】
また、水性インキ組成物においては、適切な流動特性を得るために水溶性高分子化合物を用いることができる。例えば、アラビアガム、トラガカントガム、グァーガム、ローカストビーンガム、アルギン酸、カラギーナン、ゼラチン、カゼイン、キサンテンガム、デキストラン、ウェランガム、ラムザンガム、アルカガム、メチルセルロース、エチルセルロース、ヒドロキシエチルセルロース、カルボキシメチルセルロース、デンプングリコール酸ナトリウム、アルギン酸ナトリウム、アルギン酸プロピレングリコールエステル、ヒドロキシプロピル化グァーガム、メチルセルロース、エチルセルロース、ポリビニルアルコール、ポリビニルピロリドン、ポリビニルメチルエーテル、ポリアクリル酸、カルボキシビニルポリマー、ポリエチレンオキサイド、酢酸ビニルとポリビニルピロリドンの共重合体、アクリル樹脂塩、アクリル酸とアルキルメタクリレートの共重合体又はそれらの塩がある。
【００１９】
これらの樹脂は、単独あるいは複数混合して使用でき、筆記面への定着性を付与するために添加する場合、その使用量はインキ組成物全量に対し０．５〜２０．０重量％以下が好ましい。０．５重量％未満では筆記面に対する筆跡の定着性が不十分となる場合があり、２０．０重量％を超えるとインキの粘度が高くなりペン先からのインキ吐出が悪くなる不具合が発生する可能性がある。
【００２０】
また、上記成分の他に必要に応じて、ｐＨ調節剤、防腐剤もしくは防黴剤、防錆剤、潤滑剤もしくは湿潤剤、受け座摩耗防止剤等の添加剤を加えることができる。ｐＨ調節剤として、水酸化ナトリウム、水酸化リチウムなどアルカリ金属の水酸化物、アンモニア、尿素、モノエタノールアミン、ジエタノールアミン、トリエタノールアミン、アミノメチルプロパンジオールなどの塩基性物質や、硫酸などの酸性物質、トリポリ燐酸ナトリウム、炭酸ナトリウムなど炭酸やリン酸のアルカリ金属塩など、防腐剤もしくは防黴剤としては、デヒドロ酢酸ナトリウム、１，２−ベンゾイソチアゾリン−３−オン、モルホリン、モルホリン誘導体、フェノール、ナトリウムオマジン、ペンタクロロフェノールナトリウム、２，３，５，６‐テトラクロロ‐４（メチルスルフォニル）ピリジン、安息香酸ナトリウムなど安息香酸やソルビン酸やデヒドロ酢酸のアルカリ金属塩、ベンズイミダゾール系化合物など、防錆剤としては、ベンゾトリアゾール、ジシクロヘキシルアンモニウムナイトライト、ジイソプロピルアンモニウムナイトライト、トリルトリアゾールなど、潤滑剤もしくは湿潤剤としては、ひまし油、ひまし油のポリオキシエチレン付加物、ポリオキシエチレンアルキルアミン、二硫化モリブデン、尿素、エチレン尿素、ポリオキシエチレンラウリルエーテルなどポリオキシエチレンやポリオキシプロピレンもしくはポリオキシエチレンポリオキシプロピレンの誘導体、テトラグリセリルジステアレートなどグリセリンやジグリセリン或いはポリグリセリンの誘導体、ソルビタンモノオレートなどソルビタン誘導体、パーフルオロアルキルリン酸エステルなどフッ素化アルキル基を有する界面活性剤、ジメチルポリシロキサンのポリエチレングリコール付加物などのポリエーテル変成シリコーン、受け座摩耗防止剤の一例としては、アルミナ、炭化珪素、酸化クロム、炭化ホウ素、ジルコン、セン晶石、ヒスイ石、フッ化カルシウム、タングステンカーバイド、シリカ、ダイヤ、ザクロ石、窒化アルミニウム、窒化珪素などが挙げられる。
【００２１】
本願発明のインキ組成物は、着色剤、溶媒、上記ゴマリグナン類、その他上記成分を必要に応じて添加し、例えば、マグネチックスターラー、ボールミル、ビーズミル、ロールミル、ヘンシェルミキサー、プロペラ撹拌機、ホモジナイザー、ホモミキサー、ニーダー等の混合機を使用し、撹拌混合することにより得られる。尚、顔料を使用する場合は、上記混合機で顔料を他の成分と共に分散させて用いることができる。なお、混合したインキをさらに分散機にて分散したり、得られたインキを濾過や遠心分離機に掛けて粗大粒子や不溶解成分を除いたりすることは何ら差し支えない。
【００２２】
筆記具において、インキ組成物を収容する容器は、ポリエチレン、ポリプロピレン、フッ素樹脂、シリコン樹脂等のインキの残量を確認できる透明又は半透明な高分子化合物が使用できる。容器の内部は中空でも繊維束やスポンジなどの吸蔵体を入れても良い。インキ組成物が容器の内壁に付着することを抑制するためなど、必要に応じて容器内面にシリコン樹脂やフッ素樹脂などを塗布することもできる。後端開口する容器の場合には逆流防止体を配置してもよい。逆流防止体としては不揮発性液体をゲル化したものやスポンジ状のものなど各種公知のものが使用でき、不揮発性液体をゲル化した逆流防止体にさらにプラスチック製のフロートを浸漬するなどしてもよい
【００２３】
本発明のインキは、ボールペン、繊維芯、筆ペン、万年筆など、従来公知の形態の筆記具に使用できる。また、インクジェットプリンター用としても使用できる。
【００２４】
ボールペンの場合は、ボールを回転自在に抱持するボールホルダーの材質には金属や合成樹脂が使用できる。金属としては洋白、真鍮、ステンレス等が、また合成樹脂としてはポリアセタール樹脂、ポリブチレンテレフタレート樹脂、芳香族ナイロン樹脂、変性ポリフェニレンエーテル樹脂、ポリアクリレート樹脂等が用いられる。
ボールペンのボールは、基材としてタングステンカーバイド等からなるいわゆる超硬合金、ステンレス、セラミックス、ルビーなど、ボールホルダーより硬い材料が好適に選択され、更に酸化チタン、酸化アルミニウム、酸化珪素から選ばれる１種もしくは２種以上を少なくとも表面に有するものである。
ボールの直径は０．１ｍｍから２．０ｍｍ程度までがよく使用されているがこれに限定するものではない。またペン先の密閉性を高めるために、ボールホルダー内にコイルスプリング等の弾性体を配置しても良い。
【実施例】
【００２５】
以下、実施例及び比較例に基づき更に詳細に説明する。
（実施例１）
ＷａｔｅｒＰｉｎｋ＃２（赤色染料、オリエント化学工業（株）製））
５．０重量部
ＷａｔｅｒＹｅｌｌｏｗ＃６（黄色染料、オリエント化学工業（株）製））
２．５重量部
セサミン                                                      ２．０重量部
グリセリン                                                  １０．０重量部
エチレングリコール                                          １０．０重量部
水                                                          ６７．５重量部
キサンタンガム                                                ０．３重量部
サルコシネートＯＨ（オレオイルサルコシン、日光ケミカルズ（株）製）
０．５重量部
１，２−ベンゾイソチアゾリン−３−オン（防黴剤）              ０．２重量部
ベンゾトリアゾール（防錆剤）                                  １．０重量部
トリエタノールアミン（ｐＨ調整剤）                            １．０重量部
水に各成分を添加して、攪拌機で２時間撹拌した後、１マイクロメートルフィルターで濾過することで赤色の筆記具用インキ組成物を得た。
【００２６】
（実施例２）
ＷａｔｅｒＢｌｕｅ＃１０６（青色染料、オリエント化学工業（株）製））
５．０重量部
ＷａｔｅｒＹｅｌｌｏｗ＃６（黄色染料、オリエント化学工業（株）製））
２．５重量部
エピセサミン                                                  ０．１重量部
グリセリン                                                  １０．０重量部
エチレングリコール                                          １０．０重量部
水                                                          ６９．４重量部
キサンタンガム                                                ０．３重量部
サルコシネートＯＨ（オレオイルサルコシン、日光ケミカルズ（株）製）
０．５重量部
１，２−ベンゾイソチアゾリン−３−オン（防黴剤）              ０．２重量部
ベンゾトリアゾール（防錆剤）                                  １．０重量部
トリエタノールアミン（ｐＨ調整剤）                            １．０重量部
水に各成分を添加して、攪拌機で２時間撹拌した後、１マイクロメートルフィルターで濾過することで青色の筆記具用インキ組成物を得た。
【００２７】
（実施例３）
実施例１において、セサミンを除き、代わりにジアセサミンを添加した以外は実施例１と同様になして、赤色の筆記具用インキ組成物を得た。
【００２８】
（実施例４）
実施例１において、セサミンを除き、代わりにセサモリンを添加した以外は実施例１と同様になして、赤色の筆記具用インキ組成物を得た。
【００２９】
（実施例５）
実施例１において、セサミンを除き、代わりにセサンゴリンを添加した以外は実施例１と同様になして、赤色の筆記具用インキ組成物を得た。
【００３０】
（実施例６）
実施例１において、セサミンを除き、代わりにセサモリノールを添加した以外は実施例１と同様になして、赤色の筆記具用インキ組成物を得た。
【００３１】
（実施例７）
実施例１において、セサミンを除き、代わりにセサミノールを添加した以外は実施例１と同様になして、赤色の筆記具用インキ組成物を得た。
【００３２】
（実施例８）
実施例１において、セサミンを除き、代わりにピノレジノールを添加した以外は実施例１と同様になして、赤色の筆記具用インキ組成物を得た。
【００３３】
（実施例９）
実施例１において、セサミンを除き、代わりにシンプレオキシドアグリコンを添加した以外は実施例１と同様になして、赤色の筆記具用インキ組成物を得た。
【００３４】
（実施例１０）
スピロンレッドＣ−ＧＨ（赤色染料、保土谷化学工業（株）製）
１２．０重量部
スピロンイエローＣ−ＧＮＨ（黄色染料、保土谷化学工業（株）製）
３．０重量部
セサミン                                                      ０．０１重量部
ジエチレングリコールモノメチルエーテル                      ７８．９９重量部
エスレックＢＨ−３（ポリビニルブチラール、積水化学工業（株）製）
３．５重量部
フォスファノールＬＢ４００（リン酸エステル、東邦化学工業（株）製）
１．５重量部
ＮＩＫＫＯＬ  ＨＣＯ−３０（ポリオキシエチレン硬化ヒマシ油、日光ケミカルズ（株）製）                                                          ０．５重量部
Ｌ７００２（ポリエーテル変性シリコーンオイル、東レ・ダウコーニング（株）製）
０．５重量部
上記成分を７０℃で攪拌し、均一に溶解した後室温まで放冷し、室温で３０分間攪拌し赤色の筆記具用インキ組成物を得た。
【００３５】
（実施例１１）
バリファストブルー１６０５（青色染料、オリエント化学工業（株）製）
１３．０重量部
スピロンイエローＣ−ＧＮＨ（黄色染料、保土谷化学工業（株）製）
２．０重量部
セサモリン                                                    ５．０重量部
ジエチレングリコールモノメチルエーテル                      ７４．０重量部
エスレックＢＨ−３（ポリビニルブチラール、積水化学工業（株）製）
３．５重量部
フォスファノールＬＢ４００（リン酸エステル、東邦化学工業（株）製）
１．５重量部
ＮＩＫＫＯＬ  ＨＣＯ−３０（ポリオキシエチレン硬化ヒマシ油、日光ケミカルズ（株）製）                                                          ０．５重量部
Ｌ７００２（ポリエーテル変性シリコーンオイル、東レ・ダウコーニング（株）製）
０．５重量部
上記成分を７０℃で攪拌し、均一に溶解した後室温まで放冷し、室温で３０分間攪拌し青色の筆記具用インキ組成物を得た。
【００３６】
（実施例１２）
実施例１０において、セサミンを除き、代わりにジアセサミンを２０重量部添加し、ジエチレングリコールモノメチルエーテルを５９重量部にした以外は実施例１０と同様になして、赤色の筆記具用インキ組成物を得た。
【００３７】
（実施例１３）
実施例１０において、セサミンを除き、代わりにエピセサミンを２重量部添加し、ジエチレングリコールモノメチルエーテルを７７重量部にした以外は実施例１０と同様になして、赤色の筆記具用インキ組成物を得た。
【００３８】
（実施例１４）
実施例１０において、セサミンを除き、代わりにセサンゴリンを２重量部添加し、ジエチレングリコールモノメチルエーテルを７７重量部にした以外は実施例１０と同様になして、赤色の筆記具用インキ組成物を得た。
【００３９】
（実施例１５）
実施例１０において、セサミンを除き、代わりにセサモリノールを２重量部添加し、ジエチレングリコールモノメチルエーテルを７７重量部にした以外は実施例１０と同様になして、赤色の筆記具用インキ組成物を得た。
【００４０】
（実施例１６）
実施例１０において、セサミンを除き、代わりにセサミノールを２重量部添加し、ジエチレングリコールモノメチルエーテルを７７重量部にした以外は実施例１０と同様になして、赤色の筆記具用インキ組成物を得た。
【００４１】
（実施例１７）
実施例１０において、セサミンを除き、代わりにピノレジノールを２重量部添加し、ジエチレングリコールモノメチルエーテルを７７重量部にした以外は実施例１０と同様になして、赤色の筆記具用インキ組成物を得た。
【００４２】
（実施例１８）
実施例１０において、セサミンを除き、代わりにシンプレオキシドアグリコンを２重量部添加し、ジエチレングリコールモノメチルエーテルを７７重量部にした以外は実施例１０と同様になして、赤色の筆記具用インキ組成物を得た。
【００４３】
（比較例１）
実施例１において、セサミンを除き、その分水を添加した以外は実施例１と同様になして、赤色の筆記具用インキ組成物を得た。
【００４４】
（比較例２）
実施例２において、エピセサミンを除き、その分水を添加した以外は実施例２と同様になして、青色の筆記具用インキ組成物を得た。
【００４５】
（比較例３）
実施例１０において、セサミンを除き、その分ジエチレングリコールモノメチルエーテルを添加した以外は実施例１０と同様になして、赤色の筆記具用インキ組成物を得た。
【００４６】
（比較例４）
実施例１１において、セサモリンを除き、その分ジエチレングリコールモノメチルエーテルを添加した以外は実施例２と同様になして、青色の筆記具用インキ組成物を得た。
【００４７】
（比較例５）
実施例１において、セサミンを除き、代わりに２−ヒドロキシ−４−メトキシ−５−スルホベンゾフェノンナトリウムを添加した以外は実施例１と同様になして、赤色の筆記具用インキ組成物を得た。
【００４８】
（比較例６）
実施例１において、セサミンを除き、代わりに２，６−ジ−ｔｅｒｔ−ブチル−ｐ−クレゾールを添加した以外は実施例１と同様になして、赤色の筆記具用インキ組成物を得た。
【００４９】
サンプル作製：上記実施例１〜４、比較例１〜６で得た筆記具用インキ組成物を、外径４ｍｍ、内径３．０ｍｍの透明なポリプロピレン製パイプ（ぺんてる（株）製、Ｋ１０５部品）に充填長さが１００ｍｍになるように充填し、パイプの両端を熱溶着して密封して、サンプルを作製した。
【００５０】
耐光性試験：耐光試験機（キセノンウェザーメータＷＥＬ−２５ＡＸ、スガ試験機（株）製）を使用して、試料面放射照度３２０Ｗ／ｍ２（波長範囲  ３００−７００ｎｍ）の条件で、５０時間、１００時間、１５０時間露光した。
【００５１】
インキ色差比較：初期、及び５０時間、１００時間、１５０時間露光したサンプルからそれぞれインキを取り出し、線径３ｍｍのバーコータで上質紙（ＪＩＳ  Ｐ  ３２０１準拠）に均一に塗布して、色片を作った。
乾燥後、同一のインキ同士で、初期と各露光後の色片の色差ΔＥ＊を、カラーコンピュータ（ＳＭ−５、スガ試験機（株）製）で求めた。ΔＥ＊の値が小さいほど、変色が少ないものである（色差はＪＩＳ  Ｚ  ８７２３準拠）。インキ組成物の色差ΔＥ＊の値を表１に示す。
【００５２】
【表１】
2013181078.tif 000002
【００５３】
実施例１〜９、実施例１０〜１８から、インキの水性、油性にかかわらず、またどのゴマリグナン類を添加しても、インキの耐光性が向上した。実施例１、２、１０、１１、１２では、ゴマリグナン類の添加量によらずインキの耐光性が向上した。
【００５４】
以上、詳細に説明したように、本発明のインキ組成物は、インキタンク中のインキが日光などに晒されても変色することのない筆記具用インキ組成物である。